【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
ポリイソブチレン系熱可塑性ポリウレタンであって、
(1)該ポリウレタンの10重量%〜60重量%の量の硬質セグメント、ここで、該硬質セグメントは、ウレタン、尿素またはウレタン尿素を含み、ジイソシアネートと鎖伸長剤との反応の産物である；および
(2)該ポリウレタンの40重量%〜90重量%の量の軟質セグメント、ここで、該軟質セグメントは、ポリイソブチレンマクロジオールからなる、
を含み、
該ポリウレタンの数平均分子量が、約40キロダルトン以上であり；
該硬質セグメントの多分散性指数が、2.29以下である、
、ポリイソブチレン系熱可塑性ポリウレタン。
【請求項２】
ポリイソブチレンマクロジオールが、式：
【化１】
2015535538.tif 000001
(式中、各Xは独立して、-OH、-NH2または-NHR4であり；
R1は、開始剤残基であり；
R2、R3およびR4はそれぞれ独立して、C1-C16アルキル、C3-C16シクロアルキル、C2-C16アルケニル、C3-C16シクロアルケニル、C2-C16アルキニル、C3-C16シクロアルキニルまたはC6-C18アリールであり、それぞれの出現について、R2またはR3は独立して、ハロ、シアノ、ニトロ、ジアルキルアミノ、トリアルキルアミノ、C1-C16アルコキシおよびC1-C16ハロアルキルから選択される1つ以上の基で任意に置換され；
nおよびmはそれぞれ独立して、1〜500の整数である)
のものである、請求項１記載のポリウレタン。
【請求項３】
ポリイソブチレンマクロジオールが、ヒドロキシアルキルテレケリックポリイソブチレンである、請求項１記載のポリウレタン。
【請求項４】
ポリイソブチレンマクロジオールが、ヒドロキシプロピルテレケリックポリイソブチレンである、請求項１記載のポリウレタン。
【請求項５】
ポリイソブチレンマクロジオールの数平均分子量が、約1000Da〜約3000Daである、請求項１記載のポリウレタン。
【請求項６】
ジイソシアネートが、4,4'-メチレンフェニルジイソシアネート、メチレンジイソシアネート、p-フェニレンジイソシアネート、シス-シクロヘキサン-1,4-ジイソシアネート、トランス-シクロヘキサン-1,4-ジイソシアネート、シス-シクロヘキサン-1,4-ジイソシアネートとトランス-シクロヘキサン-1,4-ジイソシアネートの混合物、1,6-ヘキサメチレンジイソシアネート、2,4-トルエンジイソシアネート、シス-2,4-トルエンジイソシアネート、トランス-2,4-トルエンジイソシアネート、シス-2,4-トルエンジイソシアネートとトランス-2,4-トルエンジイソシアネートの混合物、p-テトラメチルキシレンジイソシアネート、およびm-テトラメチルキシレンジイソシアネートからなる群より選択される少なくとも1つの構成メンバーを含む、請求項１記載のポリウレタン。
【請求項７】
鎖伸長剤が、1,4-ブタンジオール、1,5-ペンタンジオール、1,6-ヘキサンジオール、1,8-オクタンジオール、1,9-ノナンジオール、1,10-デカンジオール、1,12-ドデカンジオール、1,4-シクロヘキサンジメタノール、p-キシレングリコール、および1,4-ビス(2-ヒドロキシエトキシ)ベンゼンからなる群より選択される少なくとも1つの構成メンバーを含む、請求項１記載のポリウレタン。
【請求項８】
ジイソシアネートが4,4'-メチレンフェニルジイソシアネートであり、鎖伸長剤が1,4-ブタンジオールである、請求項１記載のポリウレタン。
【請求項９】
ポリイソブチレンマクロジオールがヒドロキシアリルテレケリックポリイソブチレンであり；
硬質セグメントが、4,4'-メチレンビス（フェニルイソシアネート）と1,4-ブタンジオールの反応の産物を含む、請求項１記載のポリウレタン。
【請求項１０】
(a)ポリイソブチレンマクロジオールとジイソシアネートを反応させて、第1の反応混合物を形成する工程；
(b)金属触媒および鎖伸長剤と、第1の反応混合物を合わせて、第2の反応混合物を生成する工程、ここで、金属触媒 対 ジイソシアネートのモル比は、0.0:1以上かつ0.001:1以下である；ならびに
(c)ポリイソブチレン系熱可塑性ポリウレタンを形成するのに十分な時間、第2の反応混合物を反応させる工程
を含む、ポリイソブチレン系熱可塑性ポリウレタンを形成する方法。
【請求項１１】
ポリイソブチレン系熱可塑性ポリウレタンが、
(1)ポリイソブチレン系熱可塑性ポリウレタンの10重量%〜60重量%の量の硬質セグメント、ここで、該硬質セグメントはウレタンまたはウレタン尿素を含む；および
(2)ポリイソブチレン系熱可塑性ポリウレタンの40重量%〜90重量%の量の軟質セグメント、ここで、該軟質セグメントはポリイソブチレンマクロジオールを含み、ポリエーテルマクロジオールを含まない、
を含む、方法であって、
ポリイソブチレン系熱可塑性ポリウレタンの数平均分子量が約40キロダルトン以上であり；
該ポリウレタンの多分散性指数が、2.29以下である、
請求項１０記載の方法。
【請求項１２】
第1の反応混合物が本質的に、ポリイソブチレンマクロジオールからなる、請求項１１記載の方法。
【請求項１３】
ポリイソブチレンマクロジオールが、式：
【化２】
2015535538.tif 000002
(式中、各Xは独立して、-OH、-NH2または-NHR4であり；
R1は、開始剤残基であり；
R2、R3およびR4はそれぞれ独立して、C1-C16アルキル、C3-C16シクロアルキル、C2-C16アルケニル、C3-C16シクロアルケニル、C2-C16アルキニル、C3-C16シクロアルキニルまたはC6-C18アリールであり、それぞれの出現について、R2またはR3は独立して、ハロ、シアノ、ニトロ、ジアルキルアミノ、トリアルキルアミノ、C1-C16アルコキシおよびC1-C16ハロアルキルから選択される1つ以上の基で任意に置換され；
nおよびmはそれぞれ独立して、1〜500の整数である)
のものである、請求項１１記載の方法。
【請求項１４】
硬質セグメントが、該ポリウレタンの約30重量%〜約50重量%の量で存在する、請求項１１記載の方法。
【請求項１５】
ポリイソブチレンマクロジオールが、ヒドロキシアルキルテレケリックポリイソブチレンである、請求項１１記載の方法。
【請求項１６】
ポリイソブチレンマクロジオールが、ヒドロキシプロピルテレケリックポリイソブチレンである、請求項１５記載の方法。
【請求項１７】
ポリイソブチレンマクロジオールの数平均分子量が、約1000Da〜約3000Daである、請求項１１記載の方法。
【請求項１８】
ジイソシアネートが、4,4'-メチレンフェニルジイソシアネート、メチレンジイソシアネート、p-フェニレンジイソシアネート、シス-シクロヘキサン-1,4-ジイソシアネート、トランス-シクロヘキサン-1,4-ジイソシアネート、シス-シクロヘキサン-1,4-ジイソシアネートとトランス-シクロヘキサン-1,4-ジイソシアネートの混合物、1,6-ヘキサメチレンジイソシアネート、2,4-トルエンジイソシアネート、シス-2,4-トルエンジイソシアネート、トランス-2,4-トルエンジイソシアネート、シス-2,4-トルエンジイソシアネートとトランス-2,4-トルエンジイソシアネートの混合物、p-テトラメチルキシレンジイソシアネート、およびm-テトラメチルキシレンジイソシアネートからなる群より選択される少なくとも1つの構成メンバーを含む、請求項１０記載の方法。
【請求項１９】
鎖伸長剤が、C2-C12アルキルジオールおよびC2-C12アルキルジアミンからなる群より選択される、請求項１０記載の方法。
【請求項２０】
鎖伸長剤が、C2-C6アルキルジオールである、請求項１９記載の方法。
【請求項２１】
鎖伸長剤が、1,4-ブタンジオール、1,5-ペンタンジオール、1,6-ヘキサンジオール、1,8-オクタンジオール、1,9-ノナンジオール、1,10-デカンジオール、1,12-ドデカンジオール、1,4-シクロヘキサンジメタノール、p-キシレングリコール、および1,4-ビス(2-ヒドロキシエトキシ)ベンゼンからなる群より選択される少なくとも1つの構成メンバーを含む、請求項１０記載の方法。
【請求項２２】
鎖伸長剤が、1,4-ジアミノブタン、1,5-ジアミノペンタン、1,6-ジアミノヘキサン、1,8-ジアミノオクタン、1,9-ジアミノノナン、1,10-ジアミノデカン、1,12-ジアミノドデカン、1,4-ジアミノシクロヘキサン、2,5-ジアミノキシレン、およびイソホロンジアミンからなる群より選択される少なくとも1つの構成メンバーを含む、請求項１０記載の方法。
【請求項２３】
ジイソシアネートが4,4'-メチレンフェニルジイソシアネートであり、鎖伸長剤が1,4-ブタンジオールである、請求項１０記載の方法。
【請求項２４】
ポリイソブチレンマクロジオールが、ヒドロキシアリルテレケリックポリイソブチレンであり；
ジイソシアネートが、4,4'-メチレンフェニルジイソシアネートであり；
鎖伸長剤が、1,4-ブタンジオールである、請求項１０記載の方法。
【請求項２５】
(a)ポリイソブチレンジオールとジイソシアネートを反応させて、反応混合物を形成する工程；
(b)金属触媒およびアルキルジオールと該反応混合物を合わせる工程、ここで、金属触媒の元素金属 対 ジイソシアネートのモル比xは、0.0:1以上かつ0.001:1以下の範囲である；ならびに
(c)ポリイソブチレン系熱可塑性ポリウレタンを形成するのに十分な時間、該混合物と、アルキルジオールの金属触媒を反応させる工程
を含む、ポリイソブチレン系熱可塑性ポリウレタンを形成する方法。
【請求項２６】
ポリイソブチレンジオールが、構造式：
【化３】
2015535538.tif 000003
(式中、nは、約5〜約200の範囲の数である)
を有する、請求項２５記載の方法。
【請求項２７】
ジイソシアネートが、メチレンビス(フェニルイソシアネート)である、請求項２６記載の方法。
【請求項２８】
アルキルジオールが、1,4-ブタンジオールである、請求項２７記載の方法。
【請求項２９】
金属触媒が、スズ(II)2-エチルヘキサノエートである、請求項２８記載の方法。
【請求項３０】
a)ポリイソブチレンジオールとジイソシアネートを反応させて、反応混合物を形成する工程；
b)金属触媒およびアルキルジオールと、該反応混合物を合わせる工程、ここで、金属触媒の元素金属 対 ジイソシアネートのモル比xは、0.0:1以上かつ0.001:1以下の範囲である；ならびに
c)ポリイソブチレン系熱可塑性ポリウレタンを形成するのに十分な時間、該反応混合物と、アルキルジオールの金属触媒を反応させる工程
を含む方法により形成される、ポリイソブチレン系熱可塑性ポリウレタン。
【請求項３１】
ポリイソブチレンジオールが、
【化４】
2015535538.tif 000004
（式中、nが、約5〜約200の範囲の数である）
の式を有する、請求項３０記載のポリイソブチレン系熱可塑性ポリウレタン。
【請求項３２】
ジイソシアネートが、メチレンビス(フェニルイソシアネート)である、請求項３１記載のポリイソブチレン系熱可塑性ポリウレタン。
【請求項３３】
アルキルジオールが、1,4-ブタンジオールである、請求項３２記載のポリイソブチレン系熱可塑性ポリウレタン。
【請求項３４】
金属触媒が、スズ(II)2-エチルヘキサノエートである、請求項３３記載のポリイソブチレン系熱可塑性ポリウレタン。
【請求項３５】
金属触媒 対 ジイソシアネートのモル比が、0.001:1である、請求項１０記載の方法。
【請求項３６】
ジイソシアネートのうちの金属触媒のモル比が、0.0004:1である、請求項１０記載の方法。
【請求項３７】
金属触媒 対 ジイソシアネートのモル比が、0.001:1である、請求項２５記載の方法。
【請求項３８】
金属触媒 対 ジイソシアネートのモル比が、0.0004:1である、請求項２５記載の方法。
【請求項３９】
金属触媒 対 ジイソシアネートのモル比が、0.001:1である、請求項３０記載のポリイソブチレン系熱可塑性ポリウレタン。
【請求項４０】
金属触媒 対 ジイソシアネートのモル比が、0.0004:1である、請求項３０記載のポリイソブチレン系熱可塑性ポリウレタン。
【請求項４１】
ポリウレタンの引張強度が、少なくとも20MPaである、請求項１記載のポリイソブチレン系熱可塑性ポリウレタン。
【請求項４２】
ポリウレタンの引張強度が、少なくとも20MPaである、請求項１１記載の方法。
【請求項４３】
第2の反応混合物を圧縮成形する工程をさらに含む、請求項１０記載の方法。